(57)【要約】【課題】  円偏光性を有する物質の円偏光の向きを制御して潜像を形成する必要がなく、しかも潜像パターンを追加・消去可能で、偽造防止媒体等に好適に使用し得る積層体を提供する。【解決手段】  基材１と、円偏光性を有する層２と、潜像４を有する樹脂製フィルム３とを順次積層してなる積層体。【選択図】      図１
2006003576.tif 000002
【特許請求の範囲】
【請求項１】
光学的性質が異なる部分を一部に有し、該部分は、裸眼による目視では認識できないことを特徴とする樹脂製フィルム。
【請求項２】
前記光学的性質が異なる部分は、円偏光性を有する層に積層した状態での偏光フィルムを用いた目視で認識可能であることを特徴とする請求項１に記載の樹脂製フィルム。
【請求項３】
前記光学的性質が異なる部分が、入射光の円偏光方向を逆転させて出射する位相差付与部であることを特徴とする請求項１または２に記載の樹脂製フィルム。
【請求項４】
前記光学的性質が異なる部分が、エネルギー印加により形成されることを特徴とする請求項１〜３のいずれかに記載の樹脂製フィルム。
【請求項５】
前記エネルギー印加が、サーマルヘッドによる加熱であることを特徴とする請求項１〜４のいずれかに記載の樹脂製フィルム。
【請求項６】
前記樹脂が、ポリエチレンテレフタレートであることを特徴とする請求項１〜５のいずれかに記載の樹脂製フィルム。
【請求項７】
基材と、円偏光性を有する層と、請求項１〜６のいずれかに記載の樹脂製フィルムとを順次積層してなることを特徴とする積層体。
【請求項８】
前記円偏光性を有する層が、コレステリック液晶層であることを特徴とする請求項７に記載の積層体。
【発明の詳細な説明】
【技術分野】
【０００１】
本発明は、偽造防止媒体、可変型円偏光フィルム等に適用可能な樹脂製フィルム及び該フィルムを用いた積層体に関する。
【背景技術】
【０００２】
従来より、円偏光を利用した偽造防止媒体が知られている（特許文献１，２）。
【０００３】
しかし、上記従来の偽造防止媒体においては、コレステリック液晶層等の、本質的に円偏光性を有する物質の円偏光の向きを制御して、潜像を形成するものであった。
【０００４】
しかも、特許文献２の偽造防止媒体は、製造時にあらかじめ潜像を形成する必要があり、偽造防止媒体製造後に、潜像を変更したり、新たな潜像を追加することはできなかった。
【０００５】
【特許文献１】特開２００１−７１６９９号公報
【特許文献２】特開２０００−２５５２００号公報
【発明の開示】
【発明が解決しようとする課題】
【０００６】
本発明は、上記従来の課題に鑑み、円偏光性を有する物質の円偏光の向きを制御して潜像を形成する必要がなく、しかも潜像パターンを追加・消去可能で、偽造防止媒体等に好適に使用し得る樹脂製フィルム及び該フィルムを用いた積層体を提供することを目的とする。
【課題を解決するための手段】
【０００７】
本発明者らは、上記課題を解決すべく鋭意検討した結果、透明な樹脂製フィルムに外的刺激を加えることで、その部分の光学的性質を変化させることができることを見出し、本発明を完成するに至った。
【０００８】
即ち、本発明の樹脂製フィルムは、光学的性質が異なる部分を一部に有し、該部分は、裸眼による目視では認識できないことを特徴とする。
【０００９】
また、本発明の積層体は、基材と、円偏光性を有する層と、前記樹脂製フィルムとを順次積層してなることを特徴とする。
【発明の効果】
【００１０】
本発明の樹脂製フィルムは、位相差付与部等の他の部分とは光学的性質が異なる部分を潜像として有するため、円偏光性を有する層に積層するだけで、偏光フィルムによる潜像の顕像化が可能な積層体を形成することができ、この積層体は偽造防止媒体や可変型円偏光フィルムとして使用可能である。
【００１１】
更に、本発明の積層体は、円偏光性を有する層に潜像を形成する必要がないのみならず、サーマルヘッドによる加熱等の簡易な手段で、潜像の追加形成、消去が可能である。
【発明を実施するための最良の形態】
【００１２】
以下、本発明を詳細に説明する。
【００１３】
図１は、本発明の樹脂フィルムを用いた積層体の一例を示す図である。図１において、１は基材、２はコレステリック液晶層等の円偏光性を有する層、３は本発明の樹脂製フィルムである。
【００１４】
図１に示す様に、本発明の樹脂製フィルム３は、例えば入射光の円偏光方向を逆転させて出射する位相差付与部等の他の部分とは光学的性質が異なる部分を潜像４として一部に有する。潜像４は、裸眼による目視では認識できないが、円偏光性を有する層２に積層した状態で、偏光フィルムを用いた目視では認識可能である。
【００１５】
例えば、円偏光性を有する層２が、入射光５のうち左円偏光のみを反射する層である場合、潜像４を形成していない部分では、そのまま左円偏光６Ｌを出射するが、潜像４を形成した部分では円偏光方向が逆転し、右円偏光６Ｒを出射する。そして、図２（ａ）に示す様に潜像４を形成した場合、潜像４は裸眼による目視では認識できないが、右円偏光のみを透過する円偏光板を通して目視した場合、図２（ｂ）に示す様に、潜像４（斜線部分）のみを光沢感のあるパターンとして認識することができる。また、左円偏光のみを透過する円偏光板を通して目視した場合、図２（ｃ）に示す様に、潜像４以外の部分（斜線部分）を光沢感のあるパターンとして認識することができる。
【００１６】
樹脂製フィルム３は延伸フィルムであることが好ましい。
【００１７】
樹脂製フィルム３を構成する樹脂としては、例えば、ポリエチレンテレフタレート、ポリエチレンナフタレート、ポリプロピレン、ナイロン、ポリエーテルスルホン、ポリエーテルケトン、ポリスルホン、ポリブチルテレフタレート、ポリエーテルイミド、ポリイミド、ポリカーボネート、アラミド等が挙げられるが、ポリエチレンテレフタレートが好ましい。
【００１８】
樹脂製フィルム３の厚さは特に限定されないが、５〜２５０μｍが好ましく、１０〜５０μｍがより好ましい。
【００１９】
潜像４は、ホットスタンプ、レーザー、サーマルヘッド等による加熱等のエネルギー印加により形成することができる。潜像４は、樹脂製フィルム３を円偏光性を有する層２上へ積層した後にも形成することができるため、潜像４の追加形成が可能である。また、一旦形成した潜像に再度エネルギーを印可することにより、潜像を消去することも可能である。
【００２０】
基材１としては、例えば、上質紙、アート紙、コート紙、ミラーコート紙、コンデンサー紙、パラフィン紙等の紙、ポリエチレンテレフタレート、ポリプロピレン、ポリ塩化ビニル、ポリカーボネート、ポリメチルメタクリレート、ポリエチレン、ポリビニルアルコール、アクリロニトリル・ブタジエン・スチレン共重合、アクリロニトリル・スチレン共重合体、セルロースアセテートブチレート、セルロースプロピオネート等のプラスチックフィルム、金、銀、銅、アルミニウム等の金属等の単体又は複合体を好適に用いることができる。
【００２１】
基材１１は、透明であってもよいが、基材１１まで透過した光を吸収して、余分な反射を防止できるように、暗色印刷を施してあることが好ましい。
【００２２】
円偏光性を有する層２としては、コレステリック液晶層を好適に使用し得る。コレステリック液晶層は、例えばコレステリック液晶化合物の有機溶媒溶液、バインダー分散液、コレステリック液晶顔料を含むインキ等を、グラビア印刷法、スクリーン印刷法、ノズルコーター法等の既知の方法で基材１に塗布することにより形成できる。また、コレステリック液晶配向を固定化した高分子フィルム、コレステリック液晶粒子を担体中に分散したフィルム等を基材１に貼り合わせて形成することもできる。
【実施例】
【００２３】
＜実施例１＞
黒色ＰＥＴ基材に、１０，１２−ドコサジインジカルボン酸ジコレステリル（コレステリック液晶化合物）のトルエン溶液（固形分２０％）をスピンコートで塗布して、コレステリック液晶層を形成した。このコレステリック液晶層は、左円偏光のみを反射する層である。
【００２４】
次に、図２（ａ）に示す様に、厚さ１２μｍの透明ＰＥＴフィルムに、インクリボンをはずした昇華型プリンターを用いて、表１に示す各印字エネルギーでベタ印字（２０ｍｍ×１０ｍｍ）を行い、裸眼による目視では確認できないパターンを形成した。表１に、各印字エネルギーにおけるヘッド温度を併せて示す。
【００２５】
これらの透明ＰＥＴフィルム、及び印字をしていない厚さ１２μｍの透明ＰＥＴフィルムに、ワイヤーバーで接着剤を塗布し、コレステリック液晶層上へラミネートし、積層体を形成した。
【００２６】
これらの積層体を、円偏光板を通して目視し、透明ＰＥＴフィルムからの出射光の円偏光方向を確認し、表１に示した。
【００２７】
まず、印字していないＰＥＴフィルムを用いた積層体Ｎｏ．１は、右円偏光のみを透過する円偏光板を通して目視した場合は全面黒色、左円偏光のみを透過する円偏光板を通して目視した場合は全面光沢色であった。即ち、印字していないＰＥＴフィルムは、コレステリック液晶層からの反射光である左円偏光をそのまま出射していた。
【００２８】
また、積層体Ｎｏ．２〜６，８，９も、積層体Ｎｏ．１と同様であった。即ち、印字部、非印字部ともに、コレステリック液晶層からの反射光である左円偏光をそのまま出射しており、印字パターンを認識できなかった。
【００２９】
ところが、積層体Ｎｏ．７は、右円偏光のみを透過する円偏光板を通して目視した場合、図２（ｂ）に示す様に、印字部（斜線部分）のみを光沢感のあるパターンとして認識することができた。また、左円偏光のみを透過する円偏光板を通して目視した場合、図２（ｃ）に示す様に、非印字部（斜線部分）を光沢感のあるパターンとして認識することができた。即ち、印字部が、左円偏光を右円偏光に変換して出射する位相差付与部となっており、非印字部とは光学的性質が異なる部分となっていた。
【００３０】
＜実施例２＞
厚さ２５μｍの透明ＰＥＴフィルムを用いた以外は実施例１と同様にして積層体を形成し、透明ＰＥＴフィルムからの出射光の円偏光方向を確認し、表１に示した。
【００３１】
まず、印字していないＰＥＴフィルムを用いた積層体Ｎｏ．１は、左円偏光のみを透過する円偏光板を通して目視した場合は全面黒色、右円偏光のみを透過する円偏光板を通して目視した場合は全面光沢色であった。即ち、印字していないＰＥＴフィルムは、コレステリック液晶層からの反射光である左円偏光を右円偏光に変換して出射する位相差付与性を有していた。
【００３２】
また、積層体Ｎｏ．２〜６，９も、積層体Ｎｏ．１と同様であった。即ち、印字部、非印字部ともに、コレステリック液晶層からの反射光である左円偏光を右円偏光に変換して出射しており、印字パターンを認識できなかった。
【００３３】
ところが、積層体Ｎｏ．７，８は、左円偏光のみを透過する円偏光板を通して目視した場合、図２（ｂ）に示す様に、印字部（斜線部分）のみを光沢感のあるパターンとして認識することができた。また、右円偏光のみを透過する円偏光板を通して目視した場合、図２（ｃ）に示す様に、非印字部（斜線部分）を光沢感のあるパターンとして認識することができた。即ち、印字部では、左円偏光がそのまま出射されており、非印字部とは光学的性質が異なる部分となっていた。
【００３４】
＜実施例３＞
厚さ５０μｍの透明ＰＥＴフィルムを用いた以外は実施例１と同様にして積層体を形成し、透明ＰＥＴフィルムからの出射光の円偏光方向を確認した。結果を表１に示すが、実施例１と全く同じ結果が得られた。
【００３５】
【表１】
2006003576.tif 000003
【００３６】
＜実施例４＞
実施例１で形成した積層体Ｎｏ．２に、実施例１と同様にして、印字エネルギー０．２０５ｍＪ／ｄｏｔ（ヘッド温度２１５℃）で、同一パターンを重ね書きし、実施例１と同様に出射光の円偏光方向を確認したところ、印字部の出射光は左円偏光であった。
【００３７】
更に、この積層体に、印字エネルギー０．２６６ｍＪ／ｄｏｔ（ヘッド温度２８５℃）で、同一パターンを重ね書きし、出射光の円偏光方向を確認したところ、印字部の出射光は右円偏光であった。
【００３８】
結果を表２に示す。
【００３９】
【表２】
2006003576.tif 000004
【００４０】
＜実施例５＞
実施例１で形成した積層体Ｎｏ．４に、実施例１と同様にして、印字エネルギー０．２６６ｍＪ／ｄｏｔ（ヘッド温度２８５℃）で、同一パターンを重ね書きし、実施例１と同様に出射光の円偏光方向を確認したところ、印字部の出射光は右円偏光であった。
【００４１】
更に、この積層体に、印字エネルギー０．２９４ｍＪ／ｄｏｔ（ヘッド温度３０９℃）で、同一パターンを重ね書きし、出射光の円偏光方向を確認したところ、右円偏光のみを透過する円偏光板を通して目視した場合は、印字部のみを光沢感のあるパターンとして認識することができたが、左円偏光のみを透過する円偏光板を通して目視した場合は全面光沢色であり、印字パターンを認識できなかった。即ち、印字部の円偏光性は失われていた。
【００４２】
結果を表３に示す。
【００４３】
【表３】
2006003576.tif 000005
【００４４】
＜実施例６＞
実施例１で形成した積層体Ｎｏ．７に、実施例１と同様にして、印字エネルギー０．１４３ｍＪ／ｄｏｔ（ヘッド温度１４５℃）で、同一パターンを重ね書きし、実施例１と同様に出射光の円偏光方向を確認したところ、印字部の円偏光性は失われていた。結果を表４に示す。
【００４５】
【表４】
2006003576.tif 000006
【００４６】
＜実施例７＞
実施例１で形成した積層体Ｎｏ．７に、実施例１と同様にして、０．２０５ｍＪ／ｄｏｔ（ヘッド温度２１５℃）で、同一パターンを重ね書きし、実施例１と同様に出射光の円偏光方向を確認したところ、印字部の円偏光性は失われていた。結果を表５に示す。
【００４７】
【表５】
2006003576.tif 000007
【図面の簡単な説明】
【００４８】
【図１】本発明の積層体の一例を示す概略断面図である。
【図２】本発明の積層体の使用方法を説明する図である。
【符号の説明】
【００４９】
１  基材
２  円偏光性を有する層
３  樹脂製フィルム
４  潜像
５  入射光
６Ｒ  右円偏光（出射光）
６Ｌ  左円偏光（出射光）
【図１】
2006003576.tif 000008
【図２】
2006003576.tif 000009